(57)【要約】【課題】チタン紙上に画像記録する際に寸法安定性、密着性及び画質を向上できるインクジェット記録方法の提供。【解決手段】色材、樹脂、両親媒性溶剤及び水を少なくとも含有する水系インクジェットインクを用いてインクジェット法によりチタン紙上に画像記録するインクジェット記録方法であって、前記樹脂として、酸価を有するブロック共重合体、及び、酸価を有するグラフト共重合体の一方を用いるか、又は両方を併用し、前記両親媒性溶剤は、グリコール系溶剤、グリコールモノエーテル系溶剤及びグリコールジエーテル系溶剤から選択され、且つアルキル基を有しないか又は１分子中に含まれるアルキル基の合計炭素数が２以下であり、前記水系インクジェットインクの全量に対して前記両親媒性溶剤を３５質量％以上含有することを特徴とするインクジェット記録方法。【選択図】なし【特許請求の範囲】
【請求項１】
色材、樹脂、両親媒性溶剤及び水を少なくとも含有する水系インクジェットインクを用いてインクジェット法によりチタン紙上に画像記録するインクジェット記録方法であって、
前記樹脂として、酸価を有するブロック共重合体、及び、酸価を有するグラフト共重合体の一方を用いるか、又は両方を併用し、
前記両親媒性溶剤は、グリコール系溶剤、グリコールモノエーテル系溶剤及びグリコールジエーテル系溶剤から選択され、且つアルキル基を有しないか又は１分子中に含まれるアルキル基の合計炭素数が２以下であり、
前記水系インクジェットインクの全量に対して前記両親媒性溶剤を３５質量％以上含有することを特徴とするインクジェット記録方法。
【請求項２】
前記樹脂として、酸価が１〜８０ｍｇＫＯＨ／ｇであるブロック共重合体、及び、酸価が１〜８０ｍｇＫＯＨ／ｇであるグラフト共重合体の一方を用いるか、又は両方を併用することを特徴とする請求項１記載のインクジェット記録方法。
【請求項３】
前記樹脂として、酸価が１〜４０ｍｇＫＯＨ／ｇであるブロック共重合体、及び、酸価が１〜４０ｍｇＫＯＨ／ｇであるグラフト共重合体の一方を用いるか、又は両方を併用することを特徴とする請求項１記載のインクジェット記録方法。
【請求項４】
前記樹脂として、酸価を有するグラフト共重合体を用いることを特徴とする請求項１〜３の何れかに記載のインクジェット記録方法。
【請求項５】
前記水系インクジェットインクの全量に対して前記両親媒性溶剤を４５〜９０質量％含有することを特徴とする請求項１〜４の何れかに記載のインクジェット記録方法。
【請求項６】
前記水系インクジェットインクの全量に対して、グリコールモノエーテル系溶剤である前記両親媒性溶剤の含有量をＡ質量％、グリコール系溶剤である前記両親媒性溶剤の含有量をＢ質量％、グリコールジエーテル系溶剤である前記両親媒性溶剤の含有量をＣ質量％としたときに、Ａ≧Ｂ、且つＡ≧Ｃの条件を満たすことを特徴とする請求項１〜５の何れかに記載のインクジェット記録方法。
【請求項７】
前記水系インクジェットインクの全量に対して、グリコールモノエーテル系溶剤である前記両親媒性溶剤の含有量が４５質量％以上であることを特徴とする請求項１〜６の何れかに記載のインクジェット記録方法。
【請求項８】
前記水性インクジェットインクの全量に対して、水の含有量が１０〜５０質量％であることを特徴とする請求項１〜７の何れかに記載のインクジェット記録方法。
【発明の詳細な説明】
【技術分野】
【０００１】
本発明は、インクジェット記録方法に関し、より詳しくは、チタン紙上に画像記録する際に寸法安定性、密着性及び画質を向上できるインクジェット記録方法に関する。
【背景技術】
【０００２】
従来、化粧板を構成するための化粧紙としてチタン紙が使用されている。このような技術においては、チタン紙上に絵柄を印刷した後、該チタン紙に樹脂を含浸させて化粧紙を得る。かかる化粧紙によって化粧板の表面に所望の絵柄を付与でき、化粧紙の裏面に配置される基材の色を隠蔽できる。
【０００３】
特許文献１には、インクジェット印刷用のチタン紙が開示されている。また、特許文献２には、チタン紙上にインクジェット法により印刷された印刷層を有する化粧板原紙が開示されている。
【０００４】
一方、特許文献３〜５には、インクジェット法に用いられるインクジェットインクが開示されている。
【先行技術文献】
【特許文献】
【０００５】
【特許文献１】特開２０１７−０８０９５５号公報
【特許文献２】特開２０１７−０８１００４号公報
【特許文献３】特開２００５−２２０２９６号公報
【特許文献４】特開２００５−２２０２９７号公報
【特許文献５】特開２００８−３０３３８０号公報
【発明の概要】
【発明が解決しようとする課題】
【０００６】
本発明者が、インクジェット法によってチタン紙上に画像記録するインクジェット記録方法について検討したところ、寸法安定性、密着性及び画質を向上する観点で更なる改善の余地が見出された。
【０００７】
そこで本発明の課題は、チタン紙上に画像記録する際に寸法安定性、密着性及び画質を向上できるインクジェット記録方法を提供することにある。
【０００８】
また本発明の他の課題は、以下の記載によって明らかとなる。
【課題を解決するための手段】
【０００９】
上記課題は、以下の各発明によって解決される。
【００１０】
１．
色材、樹脂、両親媒性溶剤及び水を少なくとも含有する水系インクジェットインクを用いてインクジェット法によりチタン紙上に画像記録するインクジェット記録方法であって、
前記樹脂として、酸価を有するブロック共重合体、及び、酸価を有するグラフト共重合体の一方を用いるか、又は両方を併用し、
前記両親媒性溶剤は、グリコール系溶剤、グリコールモノエーテル系溶剤及びグリコールジエーテル系溶剤から選択され、且つアルキル基を有しないか又は１分子中に含まれるアルキル基の合計炭素数が２以下であり、
前記水系インクジェットインクの全量に対して前記両親媒性溶剤を３５質量％以上含有することを特徴とするインクジェット記録方法。
２．
前記樹脂として、酸価が１〜８０ｍｇＫＯＨ／ｇであるブロック共重合体、及び、酸価が１〜８０ｍｇＫＯＨ／ｇであるグラフト共重合体の一方を用いるか、又は両方を併用することを特徴とする前記１記載のインクジェット記録方法。
３．
前記樹脂として、酸価が１〜４０ｍｇＫＯＨ／ｇであるブロック共重合体、及び、酸価が１〜４０ｍｇＫＯＨ／ｇであるグラフト共重合体の一方を用いるか、又は両方を併用することを特徴とする前記１記載のインクジェット記録方法。
４．
前記樹脂として、酸価を有するグラフト共重合体を用いることを特徴とする前記１〜３の何れかに記載のインクジェット記録方法。
５．
前記水系インクジェットインクの全量に対して前記両親媒性溶剤を４５〜９０質量％含有することを特徴とする前記１〜４の何れかに記載のインクジェット記録方法。
６．
前記水系インクジェットインクの全量に対して、グリコールモノエーテル系溶剤である前記両親媒性溶剤の含有量をＡ質量％、グリコール系溶剤である前記両親媒性溶剤の含有量をＢ質量％、グリコールジエーテル系溶剤である前記両親媒性溶剤の含有量をＣ質量％としたときに、Ａ≧Ｂ、且つＡ≧Ｃの条件を満たすことを特徴とする前記１〜５の何れかに記載のインクジェット記録方法。
７．
前記水系インクジェットインクの全量に対して、グリコールモノエーテル系溶剤である前記両親媒性溶剤の含有量が４５質量％以上であることを特徴とする前記１〜６の何れかに記載のインクジェット記録方法。
８．
前記水性インクジェットインクの全量に対して、水の含有量が１０〜５０質量％であることを特徴とする前記１〜７の何れかに記載のインクジェット記録方法。
【発明の効果】
【００１１】
本発明によれば、チタン紙上に画像記録する際に寸法安定性、密着性及び画質を向上できるインクジェット記録方法を提供することができる。
【発明を実施するための形態】
【００１２】
以下に、本発明を実施するための形態について詳しく説明する。
【００１３】
１．基本構成
本発明のインクジェット記録方法は、色材、樹脂、両親媒性溶剤及び水を少なくとも含有する水系インクジェットインクをインクジェット記録ヘッドから吐出してチタン紙上に画像記録する。ここで、前記樹脂は、ブロック共重合体又はグラフト共重合体であり、且つ酸価を有する。また、前記両親媒性溶剤は、グリコール系溶剤、グリコールモノエーテル系溶剤及びグリコールジエーテル系溶剤から選択され、且つアルキル基を有しないか又は１分子中に含まれるアルキル基の合計炭素数が２以下である。更に、前記水系インクジェットインクの全量に対して前記両親媒性溶剤を３５質量％以上含有する。
【００１４】
かかる本発明のインクジェット記録方法によれば、チタン紙上に画像記録する際に寸法安定性、密着性及び画質を向上できる効果が得られる。
【００１５】
ここで、寸法安定性の向上は、画像記録に伴うチタン紙の変形が抑制されることによって達成される。また、密着性の向上は、記録された画像（塗膜）のチタン紙に対する密着性が向上することによって達成される。更に、画質の向上は、画像を十分な高濃度で表現でき、画像の面内ムラ（濃度ムラ）が防止され、且つ画像の滲みが防止されることによって達成される。
【００１６】
上記のような効果が得られる機構については、以下のように推定される。
【００１７】
まず、酸化チタンを含むチタン紙上に、酸価を有する樹脂を含む水系インクジェットインク（以下、単にインクともいう。）からなるインク塗膜が形成される。
【００１８】
インクに含有される酸価を有する樹脂は、カルボキシ基等のアニオン性基を有する。このとき、該樹脂の構造が精密に制御されていること（具体的にはブロック共重合体又はグラフト共重合体であること）によって、該樹脂を構成するポリマー中には、アニオン性基を有する領域と、アニオン性基を有しない領域とが形成されている。
【００１９】
樹脂を構成するポリマー中のアニオン性基を有する領域は、チタン紙に含まれる酸化チタンに対して水素結合又は配位結合を形成し、酸化チタンに吸着する。金属元素の中でも特にチタンは高周期元素でありｆ軌道などの空の軌道が多く、且つ亜鉛等と比べてｆ軌道にほとんど電子が収容されていないため、上記のような吸着が効率的に進行する。
【００２０】
一方、樹脂を構成するポリマー中のアニオン性基を有しない領域は、インク中へ配向し易くなる。このような配向は、インクが両親媒性溶剤を多く（具体的には３５質量％以上）含有することによって効率的に進行する。両親媒性溶剤は、インク中の水に対して親和性を示すと共に、アニオン性基を有しない領域に対しても親和性を示すからである。
【００２１】
これらの結果、チタン紙とインクとの界面近傍に樹脂を介在させることができる。界面近傍において樹脂がクッションとして働くことによって、画像記録に伴うチタン紙の変形が抑制される。
【００２２】
また、樹脂が酸化チタンに吸着することによって、インクによって記録される画像（印刷層）のチタン紙に対する密着性が向上する。
【００２３】
更に、樹脂が酸化チタンに吸着することによって、インクがチタン紙の内部に過剰に浸透することが防止され、インクをチタン紙の表面側にとどめることができる。これにより、画像を十分な高濃度で表現できる。また、樹脂は酸化チタンに効率的に（均一に）吸着されるため、画像の面内ムラ（濃度ムラ）が防止される。更に、樹脂によってインクの縁部が固定（ピニング）されるため、画像の滲みが防止される。これらが相乗的に作用して、画質が向上する。
【００２４】
以下に、本発明について更に詳しく説明する。
【００２５】
２．インク
インクは、色材、樹脂、両親媒性溶剤及び水を少なくとも含有する。
【００２６】
（１）色材
色材としては、例えば、顔料、染料等が挙げられる。
【００２７】
顔料としては、例えば、公知の無機顔料、有機顔料又はカーボンブラック等が挙げられる。
【００２８】
カーボンブラックとしては、例えば、ファーネスブラック、ランプブラック、アセチレンブラック、チャンネルブラック等（Ｃ．Ｉ．ピグメントブラック７）が挙げられる。
【００２９】
有機顔料としては、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、アゾ系顔料等が挙げられる。
【００３０】
有機顔料の具体例として、以下のものが挙げられる。
【００３１】
シアンインクに使用される顔料としては、例えば、Ｃ．Ｉ．ピグメントブルー１、２、３、１５：３、１５：４、１５：３４、１６、２２、６０等；Ｃ．Ｉ．バットブルー４、６０等が挙げられる。
【００３２】
マゼンタインクに使用される顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、Ｃ．Ｉ．ピグメントバイオレット１９等が挙げられる。
【００３３】
イエローインクに使用される顔料としては、例えば、Ｃ．Ｉ．ピグメントイエロー１、２、３、１２、１３、１４Ｃ、１６、１７、７３、７４、７５、８３、９３、９５、９７、９８、１０９、１１０、１１４、１２８、１２９、１３８、１５０、１５１、１５４、１５５、１８０、１８５等が挙げられる。
【００３４】
顔料の含有量は格別限定されず、インク全体に対して、例えば１質量％〜１０質量％程度とすることができ、好ましくは２質量％〜５質量％程度とすることができる。
【００３５】
染料としては、例えば、水溶性染料、分散染料等が挙げられる。水溶性染料としては、例えば、酸性染料、直接染料、塩基性染料等が挙げられる。分散染料としては、例えば、着色ポリマー、着色ワックス等が挙げられる。
【００３６】
染料の含有量は格別限定されず、インク全体に対して、例えば１質量％〜１０質量％程度とすることができ、好ましくは２質量％〜４．５質量％程度とすることができる。
【００３７】
（２）樹脂
樹脂として、酸価を有するブロック共重合体、及び、酸価を有するグラフト共重合体の一方を用いるか、又は両方を併用する。
【００３８】
酸価を有するブロック共重合体、及び、酸価を有するグラフト共重合体は、何れもポリマー中に、アニオン性基を有する領域と、アニオン性基を有しない領域とが良好に形成される。
【００３９】
ブロック共重合体である樹脂は、例えば、アニオン性基を有するモノマーが連続的に重合されている領域と、アニオン性基を有しないモノマーが連続的に重合されている領域とが連結されることによって構成され得る。
【００４０】
グラフト共重合体である樹脂は、例えば、アニオン性基を有するモノマーが連続的に重合されている幹と、アニオン性基を有しないモノマーが連続的に重合されている枝とによって構成されてもよいし、アニオン性基を有しないモノマーが連続的に重合されている幹と、アニオン性基を有するモノマーが連続的に重合されている枝とによって構成されてもよい。
【００４１】
樹脂はグラフト共重合体であることが特に好ましい。これにより、画質を更に向上することができる。
【００４２】
樹脂の酸価は、電位差滴定法により求めることができ、例えば色材協会誌６１，［１２］６９２−６９８（１９８８）に記載の方法で測定できる。「酸価を有する」というのは、酸価の値がゼロではないことを意味する。
【００４３】
樹脂の酸価は１〜８０ｍｇＫＯＨ／ｇであることが好ましい。即ち、樹脂として、酸価が１〜８０ｍｇＫＯＨ／ｇであるブロック共重合体、及び、酸価が１〜８０ｍｇＫＯＨ／ｇであるグラフト共重合体の一方を用いるか、又は両方を併用することが好ましい。これにより本発明の効果がより良好に発揮される。特に、酸価が１以上であることによって、アニオン性基を有する領域を酸化チタンに対して良好な強さで吸着することができ、密着性が更に向上する。また、酸価が８０以下であることによって、吸着の強さが過剰になることが防止され、その結果、吸着が局所的に生じることが防止され、チタン紙上に樹脂がより均一に広がる。これにより、画像の面内ムラがより確実に防止され、画質が更に向上する。これらの効果をより好適に発揮する観点で、樹脂の酸価は１〜４０ｍｇＫＯＨ／ｇであることがより好ましい。
【００４４】
樹脂が有するアニオン性基は格別限定されず、例えば、カルボキシル基、スルホン酸基等が挙げられ、中でもカルボキシル基が好ましい。カルボキシル基は、例えば（メタ）アクリル酸等のようなカルボキシル基を有するモノマーを重合することによって、樹脂中に導入することができる。
【００４５】
樹脂が有するアニオン性基は、例えばアルカリ中和されていてもよい。アニオン性基を中和するアルカリは格別限定されないが、例えば、水酸化ナトリウム、水酸化カリウム、水酸化リチウム、水酸化カルシウム等の金属塩基化合物や、アンモニアや、トリエチルアミン、ピリジン、モルホリン等の有機アミンや、モノエタノールアミン等のアルカノールアミン等が挙げられる。
【００４６】
樹脂は、１種を単独で用いてもよいし、複数種を併用してもよい。インクは、例えば、酸価を有するブロック共重合体として１種又は複数種を含有することができる。また、インクは、例えば、酸価を有するグラフト共重合体として１種又は複数種を含有することができる。
【００４７】
インクの全量に対して、上述した樹脂の含有量は、格別限定されないが、例えば０．５質量％〜５質量％程度とすることができ、好ましくは１質量％〜２．５質量％とすることができる。
【００４８】
（３）両親媒性溶剤
両親媒性溶剤としては、グリコール系溶剤、グリコールモノエーテル系溶剤及びグリコールジエーテル系溶剤から選択され、且つアルキル基を有しないか又は１分子中に含まれるアルキル基の合計炭素数が２以下である溶剤が用いられる。
【００４９】
ここで、「１分子中に含まれるアルキル基の合計炭素数」（以下、「アルキル炭素数」ともいう。）は、１分子中に１つのアルキル基を有する場合は、該アルキル基の炭素数であり、１分子中に複数のアルキル基を有する場合には、該複数のアルキル基の合計の炭素数である。なお、アルキレン基（例えば２つの酸素原子間を連結する炭素鎖）は、ここでいうアルキル基に含まれないが、該アルキレン基からアルキル基が分岐している場合は、該アルキル基の炭素数を合計炭素数に加算する。
【００５０】
グリコール系溶剤である両親媒性溶剤としては、例えば、アルキレングリコール、ジアルキレングリコール、トリアルキレングリコール、テトラアルキレングリコール、ペンタアルキレングリコール等が挙げられる。これらの化合物が有する各アルキレン基の炭素数は例えば１〜４、更には１〜３である。このような化合物の具体例として、例えば、トリプロピレングリコール（アルキル基なし（アルキル炭素数０））等のようなジオールが挙げられる。
【００５１】
グリコールモノエーテル系溶剤である両親媒性溶剤としては、例えば、アルキレングリコールモノエーテル、ジアルキレングリコールモノエーテル、トリアルキレングリコールモノエーテル、テトラアルキレングリコールモノエーテル、ペンタアルキレングリコールモノエーテル等が挙げられる。これらの化合物が有する各アルキレン基の炭素数は例えば１〜４、更には１〜３である。これらの化合物が有するアルキル基（エーテル結合されているアルキル基）の合計炭素数は１又は２である。このような化合物の具体例として、例えば、トリプロピレングリコールモノメチルエーテル（アルキル炭素数１）、ジプロピレングリコールモノメチルエーテル（アルキル炭素数１）、トリエチレングリコールモノメチルエテール（アルキル炭素数１）等のようなモノアルキルが挙げられる。
【００５２】
グリコールジエーテル系溶剤である両親媒性溶剤としては、アルキレングリコールジメチルエーテル、ジアルキレングリコールジメチルエーテル、トリアルキレングリコールジメチルエーテル、テトラアルキレングリコールジメチルエーテル、ペンタアルキレングリコールジメチルエーテル等が挙げられる。これらの化合物が有する各アルキレン基の炭素数は例えば１〜４、更には１〜３である。このような化合物の具体例として、例えば、トリエチレングリコールジメチルエーテル（アルキル炭素数２）等のようなジアルキルが挙げられる。
【００５３】
両親媒性溶剤は、１種を単独で用いてもよいし、複数種を併用してもよい。
【００５４】
インクの全量に対して、両親媒性溶剤は、３５質量％以上含有され、好ましくは４５〜９０質量％含有される。
【００５５】
インクの全量に対して、グリコールモノエーテル系溶剤である両親媒性溶剤の含有量をＡ質量％、グリコール系溶剤である両親媒性溶剤の含有量をＢ質量％、グリコールジエーテル系溶剤である両親媒性溶剤の含有量をＣ質量％としたときに、Ａ≧Ｂ、且つＡ≧Ｃの条件を満たすことが好ましい。これにより、密着性を更に向上することができる。
【００５６】
また、インクの全量に対して、グリコールモノエーテル系溶剤である両親媒性溶剤の含有量が４５質量％以上であることが好ましい。これにより、寸法安定性を更に向上することができる。
【００５７】
（４）水
インクの全量に対して、水の含有量は１０〜５０質量％であることが好ましい。これにより、酸化チタンに樹脂が吸着する一方で、インク側にも樹脂鎖の広がりを生じさせることができ、基材密着性や用紙変形が抑制できるという効果が得られる。
【００５８】
（５）その他
インクは、本発明の効果を損なわない範囲で、以上に説明した成分に加えて、他の成分を適宜含むことができる。他の成分としては、例えば、防腐剤、界面活性剤等が挙げられる。
【００５９】
〔チタン紙〕
画像が記録される記録媒体として、チタン紙が好適に用いられる。チタン紙としては、パルプに二酸化チタンを抄きこんでなる紙を用いることができる。チタン紙は、二酸化チタンに由来して隠蔽力に優れる。そのため、印刷層が形成されたチタン紙を化粧板に用いた場合には、下地や基材の影響が軽減され、印刷層が良好に視認される。
【００６０】
〔インクジェット法〕
インクをチタン紙上に付与する際に用いるインクジェット法は格別限定されず、インクを装填したインクジェットヘッド（インクジェット記録ヘッドともいう）を備えるプリンターを用いることができる。具体的には、デジタル信号に基づいてインクジェットヘッドのノズルからインクを液滴として吐出させ、これをチタン紙上に着弾させて印字を行うことができる。
【００６１】
インクジェットヘッドからのインク吐出方式は、オンデマンド方式とコンティニュアス方式のいずれでもよい。オンデマンド方式のインクジェットヘッドは、シングルキャビティー型、ダブルキャビティー型、ベンダー型、ピストン型、シェアーモード型及びシェアードウォール型等の電気−機械変換方式、並びにサーマルインクジェット型及びバブルジェット（登録商標）（バブルジェットはキヤノン社の登録商標）型等の電気−熱変換方式等のいずれでもよい。
【００６２】
また、インクジェット記録装置として、ライン記録方式（シングルパス記録方式）のものと、シリアル記録方式のものとがあり、求められる画像の解像度や記録速度に応じて適宜選択できる。
【００６３】
〔その他〕
インクジェット記録方法によって画像（印刷層）が形成されたチタン紙の用途は格別限定されないが、例えば、化粧板を構成するための化粧紙等として使用することができる。この場合、印刷層が形成されたチタン紙に樹脂を含浸させて化粧紙（樹脂含浸化粧紙）が得られる。
【００６４】
化粧紙の裏面（印刷層が形成された面に対して反対側の面）には、基材を積層することができる。基材は格別限定されず、例えばパーティクルボード等のような板状の部材等が挙げられる。
【００６５】
また、化粧紙の印刷層上には表面紙を積層することができる。表面紙は、樹脂を含浸させて透明化されたものであり得る。
【００６６】
チタン紙や表面紙に含浸させる樹脂は格別限定されず、例えば、メラミン樹脂、ポリエステル樹脂、ダップ樹脂等のような熱硬化性樹脂等が挙げられる。
【００６７】
樹脂含浸化粧紙に基材や表面紙を積層してなる積層体を、加熱下において積層方向に加圧することによって、ＨＰＬ（High Pressure Laminate）と称される化粧板合板を製造することができる。
【実施例】
【００６８】
以下に、本発明の実施例について説明するが、本発明はかかる実施例により限定されない。
【００６９】
１．分散液（顔料分散液）の調製
〔分散液１〕
シアン顔料６５質量部に、樹脂（ビックケミー社製「ＤＩＳＰＥＲＳＥ１８４」；グラフト共重合体、酸価０ｍｇＫＯＨ／ｇ）２６質量部と、溶剤としてトリプロピレングリコールモノメチルエーテルを２８５質量部と、イオン交換水を９６質量部加えた混合液をプレミックスした後、０．５ｍｍのジルコニアビーズを体積率で５０％充填したサンドグラインダーを用いて分散し、分散液１を調製した。
【００７０】
〔分散液２〕
分散液１において、樹脂（ビックケミー社製「ＤＩＳＰＥＲＳＥ１８４」；グラフト共重合体、酸価０ｍｇＫＯＨ／ｇ）に代えて、樹脂（ビックケミー社製「ＢＹＫＪＥＴ９１５２」；グラフト共重合体、酸価６ｍｇＫＯＨ／ｇ）を用いたこと以外は、分散液１と同様にして、分散液２を調製した。
【００７１】
２．インクの調製
上記の分散液を下記のインク成分と共に表１、２に示す処方（インク組成）で配合し、攪拌、混合した。その後、この混合液を１μｍのフィルターにより濾過してインクを得た。なお、濾過前後でインク組成は実質的に変化していない。
【００７２】
〔溶剤〕
・トリプロピレングリコール（ＴＰＧ、ジオール）
・トリエチレングリコールジメチルエーテル（ＴＥＧＤＭＥ、ジアルキル）
・トリプロピレングリコールモノメチルエーテル（ＴＰＧＭＥ、モノアルキル）
・ジプロピレングリコールモノメチルエーテル（ＤＰＧＭＥ、モノアルキル）
・トリエチレングリコールモノメチルエテール（ＴＥＧＭＥ、モノアルキル）
・トリエチレングリコールモノブチルエーテル（ＴＥＧＢＥ、モノアルキル）
〔樹脂〕
・ビックケミー社製「ＤＩＳＰＥＲＢＹＫ１８０」、ブロック共重合体、酸価９４ｍｇＫＯＨ／ｇ
・Ｌｕｂｒｉｚｏｌ社製「ｓｏｌｓｐｅｒｓｅ３２０００」、ブロック共重合体、酸価１５ｍｇＫＯＨ／ｇ
・ビックケミー社製「ＤＩＳＰＥＲＢＹＫ１９４」、グラフト共重合体、酸価７０ｍｇＫＯＨ／ｇ
・ビックケミー社製「ＢＹＫＪＥＴ９１５２」、グラフト共重合体、酸価６ｍｇＫＯＨ／ｇ
・ビックケミー社製「ＢＹＫＪＥＴ９１５１」、グラフト共重合体、酸価７ｍｇＫＯＨ／ｇ
・ビックケミー社製「ＤＩＳＰＥＲＢＹＫ１９０」、グラフト共重合体、酸価１０ｍｇＫＯＨ／ｇ
・ビックケミー社製「ＤＩＳＰＥＲＢＹＫ２０１０」、グラフト共重合体、酸価２０ｍｇＫＯＨ／ｇ
・ビックケミー社製「ＤＩＳＰＥＲＢＹＫ２０１５」、グラフト共重合体、酸価１５ｍｇＫＯＨ／ｇ
・共栄社化学社製「フローレンＴＧ−７５０Ｗ」、グラフト共重合体、酸価４０ｍｇＫＯＨ／ｇ
・Ｌｕｂｒｉｚｏｌ社製「ｓｏｌｓｐｅｒｓｅ４３０００」、グラフト共重合体、酸価８ｍｇＫＯＨ／ｇ
・Ｌｕｂｒｉｚｏｌ社製「ｓｏｌｓｐｅｒｓｅ４４０００」、グラフト共重合体、酸価１２ｍｇＫＯＨ／ｇ
・Ｌｕｂｒｉｚｏｌ社製「ｓｏｌｓｐｅｒｓｅ４６０００」、グラフト共重合体、酸価１２ｍｇＫＯＨ／ｇ
・Ｌｕｂｒｉｚｏｌ社製「ｓｏｌｓｐｅｒｓｅ４７０００」、グラフト共重合体、酸価８ｍｇＫＯＨ／ｇ
・ビックケミー社製「ＤＩＳＰＥＲＢＹＫ１８４」、グラフト共重合体、酸価０ｍｇＫＯＨ／ｇ
・ビックケミー社製「ＤＩＳＰＥＲＢＹＫ１８５」、ブロック共重合体、酸価０ｍｇＫＯＨ／ｇ
・Ｌｕｂｒｉｚｏｌ社製「ｓｏｌｓｐｅｒｓｅ５４０００」、ランダム共重合体、酸価３５ｍｇＫＯＨ／ｇ
〔防腐剤〕
・ロンザ社製「Ｐｒｏｘｅｌ  ＧＸＬ（Ｓ）」
〔水〕
・イオン交換水
【００７３】
３．画像記録（インクジェット記録）
ピエゾ型インクジェットノズルを備えたインクジェット記録ヘッドを有するインクジェット記録装置に、上記調製した各試料を装填し、チタン紙に画像記録を連続して行った。記録材料の搬送速度は、３０ｍ／ｓで行った。
【００７４】
インク供給系は、図示しないが、インクタンク、供給パイプ、ヘッド直前のサブインクタンク、フィルター付き配管、ピエゾヘッドからなり、ピエゾヘッドは、１０ｐＬの液滴になるように電圧を印加し、解像度７２０ｄｐｉ×７２０ｄｐｉのベタ画像（１０ｃｍ×３０ｃｍ）または３ｐｔ明朝文字を印刷した。
【００７５】
４．評価方法
（１）用紙変形（寸法安定性）
上記画像形成方法で記録したベタ画像について、下記の評価基準に従って目視評価により用紙変形の評価を行った。
〔評価基準〕
◎：印刷物に反りなし
〇：印刷物に若干の反りが見られるが、問題ない範囲
△：印刷物に反りが見られるが、許容範囲内
×：硬化物に反りが大きく、ＮＧレベル
【００７６】
（２）密着性（記録材料への密着性評価）
画像ベタ印字部において、碁盤目テープ剥離残留付着試験（ＪＩＳ  Ｋ  ５４００の碁盤目試験）で得た硬化組成物試料に粘着テープ（スコッチ＃２５０、住友スリーエム社製）を張り合わせて２ｋｇのローラーで一往復圧着した後、一気に剥がし、残留している碁盤目状の試料の数を調査し、付着率を下記評価基準で評価し、密着性の指標の一つとした。△以上が実用上良好な範囲である。
〔評価基準〕
◎：付着残留率９５％以上１００％
○：付着残留率８０％以上９５％
△：付着残留率６０％以上８０％未満
×：付着残留率６０％未満
【００７７】
（３）画質：濃度（裏抜け評価）
上記画像形成方法で記録したベタ画像について、光学濃度計（Ｘ−Ｒｉｔｅ社製９３８分光濃度計）を用いて、ベタ画像部の裏面濃度と同紙の非記録部の濃度も同様に測定し、（ベタ画像部の裏面濃度）−（非画像部の濃度）を求め、下記の評価基準に従って濃度の評価を行った。
〔評価基準〕
◎：濃度差が０．０５未満である
○：濃度差が０．０５以上、０．０８未満である
△：濃度差が０．０８以上、０．１５未満である
×：濃度差が０．１５以上である
【００７８】
（４）画質：面内ムラ防止性
上記画像形成方法で記録したベタ画像について、下記の評価基準に従って目視評価により濃度ムラの評価を行った。
〔評価基準〕
◎：１０ｃｍ離れた位置から観測して、画像に濃度ムラが認められない
○：１５ｃｍ離れた位置から観測して、画像に濃度ムラが認められない
△：１５ｃｍ離れた位置から観測すると、画像の一部において濃度ムラが認められるが、３０ｃｍ離した位置からは、濃度ムラが認められない
×：３０ｃｍ離した位置から観測して、濃度ムラが認められる
【００７９】
（５）画質：滲み防止性
上記画像形成方法で記録した３ｐｔ明朝文字について、下記の評価基準に従って目視評価によりにじみ防止性の評価を行った。
〔評価基準〕
◎：文字ににじみがなくはっきり再現されている。
○：ほぼ文字につぶれがなく再現されている。 
△：一部の文字のつぶれがみられるが許容範囲内。
×：文字がつぶれている。 
【００８０】
以上の結果を表１、２に示す。
【００８１】
【表１】
2019181829.tif 000002
【００８２】
【表２】
2019181829.tif 000003
【００８３】
５．評価
表１、２より、実施例１〜２１は、比較例１〜５との対比で、チタン紙上に画像記録する際に寸法安定性、密着性及び画質を向上できることがわかる。